(57)【特許請求の範囲】
【請求項１】
ガラス転移温度０〜１４０℃かつ重量平均分子量３００〜１００００の石油樹脂、ロジン樹脂、テルペン樹脂から選ばれる少なくとも一種であり、平均粒子径０．１〜１．０μｍの分散相として、界面活性剤と水と水溶性高分子とが混合してなる連続相を介して隣接しているビニル重合体１００質量部と、界面活性剤１〜２０質量部、水０．１〜２０質量部とを含有する固形状の樹脂組成物であって、水溶性高分子０．１〜１０質量部を有する固形状の樹脂組成物。
【請求項２】
石油樹脂、ロジン樹脂、テルペン樹脂から選ばれる少なくとも一種であるビニル重合体１００質量部と、界面活性剤１〜２０質量部と、水溶性高分子０．１〜１０質量部と、水０．１〜２０質量部とを、混練装置で混練した後、ビニル重合体のガラス転移温度以下に冷却することを特徴とする樹脂組成物の製造方法。
【発明の詳細な説明】
【技術分野】
【０００１】
ビニル重合体を用いた固形状の樹脂組成物およびその製造方法、ならびに、この樹脂組成物を水に溶解して得られる樹脂エマルジョンおよびその用途に関する。
【背景技術】
【０００２】
樹脂エマルジョンは、界面活性剤による電気二重層の静電反発力を利用して、水に樹脂粒子を分散させたものであり、粘着テープや粘着シート等の粘着剤を製造する際に広く使用されている。
【０００３】
樹脂エマルジョンを製造する方法としては、機械力により分散相を微細化する機械式乳化法として、例えば、高圧下で狭い間隙を通過させることにより高いせん断力を与え分散相を微細化する高圧乳化法、液体に超音波を加えた際に発生するキャビテーション力を利用し、分散相を微細化する超音波乳化法、均一な孔径を有する多孔膜を介して分散媒中に加圧分散させることによって分散相を微細化する膜乳化法などが知られている。
【０００４】
また、界面活性剤の物理化学力を利用した乳化方法として、例えば、油相中に乳化剤を溶解させ、徐々に水相を添加し、連続相を油相から水相へ反転させる転相乳化法、非イオン界面活性剤の親水−親油バランスの温度依存性を利用し、温度変化によって連続相を反転させる転相温度乳化法、液晶中に分散相を分散・保持させ、そのときの界面張力の低下や界面活性剤分子の配向などを利用した液晶乳化法、などが知られている。
【０００５】
ここで、樹脂エマルジョンの樹脂粒子として、石油樹脂やロジン樹脂、テルペン樹脂などのビニル重合体を選択した場合は、これらの樹脂が常温で固体または半固体であるため、従来の機械式乳化法では撹拌などに多大な動力を必要とし、さらに、乳化加工の際に設備面で樹脂粘度の制約を受けてしまう。
【０００６】
この粘度の制約を取り除くべく、樹脂を有機溶媒に溶解させて樹脂の溶融粘度を下げ、先述の方法にて乳化を行った後に減圧蒸留にて有機溶剤を回収する方法が活用されている。しかし、この方法にて得られた乳化物から有機溶媒を完全に除去することは困難であり、近年の環境対応などの観点から有機溶媒を使用しない樹脂エマルジョンが求められていた。
【０００７】
一方、常温で固体または半固体の樹脂を、有機溶媒を使用しないで樹脂エマルジョンにする方法としては、例えば、高温高圧環境での転相乳化法によって熱可塑性樹脂の粘度を下げる方法が知られている（例えば、特許文献１、２参照）。
【０００８】
また、オレフィン系樹脂と特定の鹸化度の部分鹸化ポリビニルアルコールの水溶液とを、多軸スクリュー押出機にて溶融混練する方法（例えば、特許文献３参照）が知られている。
【０００９】
しかしながら、これらの手段において得られる樹脂エマルジョンに含まれる水は、製品の３０％以上をしめるものであり、そのほとんどが製品加工過程で除去されるものである。つまり、樹脂エマルジョンは、その保管や輸送のために多大なコストが必要である。
【００１０】
これら樹脂エマルジョンの水分をさらに減少させることによって、固体の樹脂とすることは可能である。しかしながら、このようにして得られた固形の樹脂は、再度水に分散させようとしても、樹脂組成物自体の組成が変化しており、元の樹脂エマルジョンとすることができなかった。
【００１１】
また、熱可塑性樹脂と界面活性剤と少量の水を予め溶融混練し、界面活性剤と水が連続相となった固体状樹脂組成物とし、その後、固体状樹脂組成物と水を混合する方法（例えば、特許文献４参照）が知られている。
【特許文献１】平成  ７年特許公開第１５５５７６号
【特許文献２】平成１１年特許公開第２０９４７７号
【特許文献３】昭和５６年特許公開第００２１４９号
【特許文献４】特願２００７-３０５２９２
【発明の開示】
【発明が解決しようとする課題】
【００１２】
特殊な設備を要さずとも樹脂エマルジョンが得られる、高温保管が可能な固形状の樹脂組成物、および、この樹脂組成物と水からなる樹脂エマルジョンを提供する。
【課題を解決するための手段】
【００１３】
本発明は、ガラス転移温度０〜１４０℃かつ重量平均分子量３００〜１００００のビニル重合体１００質量部と、界面活性剤１〜２０質量部と、水溶性高分子０．１〜１０質量部と、水０．１〜２０質量部とを含有する固形状の樹脂組成物である。樹脂組成物のビニル重合体は、平均粒子径０．１〜１．０μｍの分散相として、界面活性剤と水と水溶性高分子とが混合した連続相を介して隣接していることが好ましく、石油樹脂、ロジン樹脂、テルペン樹脂から選ばれる少なくとも一種であることが好ましい。
【００１４】
樹脂組成物を製造するには、ビニル重合体１００質量部と、界面活性剤１〜２０質量部と、水溶性高分子０．１〜１０質量部と、水０．１〜２０質量部とを、溶融混練装置で混練した後、ビニル重合体のガラス転移温度以下に冷却すればよい。
樹脂組成物は、その１００質量部に対して、水３５〜１００００質量部に溶解させることにより樹脂エマルジョンとすることができる。
樹脂エマルジョンは、粘着剤や接着剤、塗料、印刷インキ、コーティング剤として用いることができ、これらは、粘着テープや粘着シート、粘着フィルムの材料や、紙やプラスチックフィルム、セメント、モルタルおよび金属などへの表面被覆剤として用いることができる。
【発明の効果】
【００１５】
特殊な設備を要さずとも樹脂エマルジョンが得られる、エマルジョン前駆体ともいうべき固形状の樹脂組成物、および、この樹脂組成物と水からなる樹脂エマルジョンを提供する。そして、本発明の樹脂組成物は、特に高温保管が可能である等の効果を奏する。
【発明を実施するための最良の形態】
【００１６】
本発明の樹脂組成物は、ビニル重合体と界面活性剤と水と水溶性高分子とを、特定の組成および特定の条件にて混練して得られるものである。該樹脂組成物は、ビニル重合体が好ましくは平均粒子径０．１〜１．０μｍの分散相として、界面活性剤と水と水溶性高分子とが混合した連続相を介して隣接している固形状の組成物である。
【００１７】
樹脂組成物の原料として用いられるビニル重合体は、ガラス転移温度０〜１４０℃かつ重量平均分子量３００〜１００００のものであり、例えば、石油樹脂としての、Ｃ５留分系石油樹脂、Ｃ９留分系石油樹脂、Ｃ５およびＣ９留分系共重合石油樹脂、ジシクロペンタジエン系石油樹脂、スチレン系石油樹脂、水添石油樹脂など、ロジン樹脂としての、ロジン樹脂、ロジンエステル樹脂、ロジンフェノール樹脂、不均化ロジン樹脂、水添ロジン樹脂、芳香族変性テルペン樹脂など、テルペン樹脂としての、α−ピネン樹脂、β−ピネン樹脂、テルペンフェノール樹脂、水添テルペン樹脂など、その他として、アルキルフェノール樹脂、キシレン樹脂、クマロンインデン樹脂、ケトン樹脂などが好適に用いられる。
これらビニル重合体は、単体で用いてもよく２種類以上のものを併用してもよい。
【００１８】
ガラス転移温度が１４０℃を超えるビニル重合体および、重量平均分子量が１００００を超えるビニル重合体は高粘度のため、汎用の混練設備では、ビニル重合体を界面活性剤と水と水溶性高分子からなる連続相中に均一に分散させることが困難であり、目的とした組成の樹脂組成物が得られない。
ガラス転移温度は好ましくは１００℃以下、重量平均分子量は好ましくは５０００以下である。この範囲とすることにより、汎用設備にてビニル重合体を前記連続相中に均一に分散させることができ、得られる樹脂組成物も、より安定したものになる。
また、ガラス転移温度が０℃未満のビニル重合体および、重量平均分子量が３００未満のビニル重合体は、常温で半固体や液体であるため、得られる樹脂組成物は固形状とならない。
【００１９】
樹脂組成物中の分散相であるビニル重合体の平均粒子径は、０．１〜１．０μｍの範囲とすることにより、樹脂組成物を水に溶解して得られる樹脂エマルジョンの貯蔵安定性が向上するため好ましい。
樹脂組成物中のビニル重合体の平均粒子径は、選択するビニル重合体の種類や、これを混練する装置のせん断力によって調整することができる。すなわち、平均分子量の小さいビニル重合体を選択し、せん断力を大きくして界面活性剤および水の分散を促進させることにより、樹脂組成物中のビニル重合体の平均粒子径を小さくすることができる。
また、選択する界面活性剤の種類や量によっても調整が可能である。
例えば、界面活性剤の配合量を多くすることにより、樹脂組成物中のビニル重合体の平均粒子径を小さくすることができ、反対に、その配合量を少なくすることにより平均粒子径を大きくすることができる。
【００２０】
樹脂組成物中の界面活性剤と水と水溶性高分子が混合した連続相は、樹脂組成物中の分散相であるビニル重合体の樹脂粒子を包むように連続して存在している必要がある。そのようにするための手段としては、特に限定するものではないが、例えば、ヘンシェルミキサーなどのブレンダーにより、一旦、ビニル重合体、界面活性剤、水および水溶性高分子を混合した後、これを単軸押出機や二軸押出機、ニーダー、バンバリミキサー、プラネタリーミキサー、混練ロールなどを用いて混練すればよい。混練装置は、密閉機構を有する設備を用いるか、混練部内温度を１００℃以下に設定し、配合した水が蒸発しない条件にて混練することが好ましい。
【００２１】
界面活性剤は、水および水溶性高分子とともに樹脂組成物中でビニル重合体の樹脂粒子を包む連続相として存在するものである。さらに、樹脂組成物を水に溶解させた際に、ビニル重合体の樹脂粒子を水中に安定的に分散させるためのものである。界面活性剤は、特に限定されるものではなく、通常の乳化加工に使用されている陰イオン型界面活性剤、陽イオン型界面活性剤、非イオン型界面活性剤、両性界面活性剤、高分子界面活性剤、フッ素系界面活性剤、反応性界面活性剤など各種のものが使用できる。これら界面活性剤は、単独のみならず、複数のものを併用してもよい。
【００２２】
これら界面活性剤の中でも、ビニル重合体に石油樹脂を用いる場合は、陰イオン型界面活性剤を使用すると、樹脂組成物中にて界面活性剤と水が容易に連続相を形成するため好ましい。陰イオン型界面活性剤としては、脂肪酸型、アルキルベンゼン型、硫酸エステル型、高級アルコール型等があり、例えば、高級脂肪酸ナトリウム、アルキルスルホン酸ナトリウム、アルキルベンゼンスルホン酸ナトリウム、アルキルジフェニルエーテルジスルホン酸ナトリウム等がある。
【００２３】
また、ガラス転移温度が１００℃以上の樹脂を用いる場合は、高温で分解しにくい非イオン型界面活性剤を使用することが好ましい。非イオン型界面活性剤としては、ポリオキシエチレンアルキルエーテル、ポリオキシエチレンミリスチルエーテル、ポリオキシエチレンアルキレンアルキルエーテル、ポリオキシルエチレン誘導体、ポリオキシエチレンポリオキシプロピレンブロックポリマー、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレンオレイン酸エステル、ポリオキシエチレンアルキルアミン、アルキルアルカノールアミド、ポリオキシエチレンノニルフェニルエーテル等がある。
【００２４】
樹脂組成物の原料として用いられる界面活性剤の添加量は、ビニル重合体１００質量部に対し、１〜２０質量部、好ましくは２〜１０質量部、より好ましいのは３〜８質量部である。界面活性剤の添加量が１質量部未満では得られた樹脂組成物の貯蔵安定性を向上させる効果が得られず、２０質量部を超えて添加してしまうと、樹脂組成物を水に溶解して得られる樹脂エマルジョンを、粘着剤や接着剤などとして用いた際に、その耐水性が低下する。
【００２５】
樹脂組成物の原料として用いられる水溶性高分子は、分散相である疎水性の樹脂微粒子を取り囲み、粒子同士の凝析を防ぐことにより分散系を安定化させる効果が得られる。特に高温での貯蔵安定性の向上に効果を発揮させるものである。
【００２６】
水溶性高分子の具体例としては、ポリビニルアルコールおよびその共重合体（例えば、アクリルアミド、ポリビニルピロリドンとの共重合体）、ポリビニルピロリドンおよびその共重合体（例えば、酢酸ビニルとの共重合体）、セルロース系誘導体（ヒドロキシメチルセルロース、ヒドロキシエチルセルロース等）、澱粉誘導体、ゼラチン、アラビアゴム、カゼイン、キサンタンガム、グリコーゲン、キチン、キトサン、アガロース、カラギーナン、ヘパリン、ヒアルロン酸、ペクチン、キシログルカン、ポリエチレンオキサイド、ポリプロピレンオキサイド、水溶性アルキッド樹脂、水溶性エポキシ樹脂、水溶性フェノール樹脂、水溶性尿素樹脂、水溶性メラミン樹脂、水溶性アミノ樹脂、水溶性ポリアミド樹脂、水溶性アクリル樹脂、水溶性ポリカルボン酸塩、水溶性ポリエステル樹脂、水溶性ポリウレタン樹脂、水溶性ポリオール樹脂、あるいは、これら重合体を化学修飾したもの等を挙げることができる。  
【００２７】
この水溶性高分子の添加量は熱可塑性樹脂１００質量部に対して０．１〜１０質量部、好ましくは０．５〜３質量部である。添加量が０．１質量部未満では貯蔵安定性が向上せず、また１０質量部を越える場合には樹脂組成物中に均一に分散し難くなる。
【００２８】
樹脂組成物の原料として用いられる水は、界面活性剤を介してビニル重合体の樹脂粒子同士の間に連続相として存在するものである。水は、特に限定するものではないが、蒸留水やイオン交換水などの純水を用いることが好ましい。
水の添加量は、ビニル重合体１００質量部に対し、０．１〜２０質量部、好ましくは０．５〜５質量部の範囲とする。０．１質量部未満では得られた固形状の樹脂組成物を水に溶解させた際に安定した樹脂エマルジョンが得られず、２０質量部を超えると樹脂組成物中に均一に分散し難くなる。
【００２９】
樹脂組成物には、ビニル重合体に可塑化効果を与えて混練作業を容易にするために、一般的に用いられる可塑剤を添加してもよい。可塑剤としては、例えばフタル酸エステル系、アジピン酸エステル系、リン酸エステル系、トリメリット酸エステル系、クエン酸エステル系、エポキシ系、ポリエステル系などが挙げられる。
【００３０】
可塑剤の添加量は、ビニル重合体１００質量部に対し、４０質量部以下、好ましくは１０質量部以下、更に好ましくは５質量部以下の範囲にすると、得られる樹脂組成物の性質を阻害しないため好ましい。
【００３１】
樹脂組成物には、混練工程において、さらに、所望の安定剤、酸化防止剤、耐候剤、紫外線吸収剤、滑剤、顔料、染料、架橋剤、充填剤、可塑剤、架橋促進剤などを配合することも出来る。
【００３２】
ビニル重合体、界面活性剤、水および必要に応じて添加する添加剤を混練して得られた固形状の樹脂組成物の形状は、特に限定するものではないが、押出機で混練してストランド状に押出成形し、ペレット状に切断して樹脂ペレットのような小粒状とすることにより、水と混合し樹脂エマルジョンとする際の溶解時間が短縮できる。
樹脂組成物をペレット状に切断するための装置としては、例えば、公知のストランドカット方式、ホットカット方式などのものがある。
ストランドカット方式とは、押出成形機にてストランド状に押し出された混練物を冷却し、ペレタイザーへ導いてペレット状に切断して回収する方法である。
ホットカット方式とは、押出成形機にてストランド状に押し出された混練物を、押出成形機先端に取り付けられたロータリーカッターにてペレット状に切断して回収する方法である。
【００３３】
いずれの方法でペレット化する場合でも、押出成形機から押し出されたストランド状の樹脂組成物は、使用したビニル重合体のガラス転移温度以下の温度まで冷却することが望ましい。
冷却することでストランド全体を固化させて、分散させたビニル重合体の微粒子同士が再結合することを防止できる。これにより、貯蔵安定性に優れた固形状の樹脂組成物を得ることができる。この樹脂組成物は、長期間保管した後も水に溶解させて安定した樹脂エマルジョンが得られる。
また、樹脂組成物を樹脂ペレットとする他の方法として、ニーダーやバンバリミキサー、押出機などで混練した後、２本ロール等で板状にした後にダイサーで樹脂ペレットとする方法もある。
この場合でも、２本ロール等で板状にした後、もしくは樹脂ペレットとした後に樹脂組成物をガラス転移温度以下の温度まで冷却することが望ましい。
【００３４】
樹脂組成物は、水中に投入して静置しただけで樹脂エマルジョンにすることができる。さらに、水中に投入した後に混合撹拌することで溶解時間を短縮することができる。混合撹拌する際の装置は、公知の装置を使用でき、特に限定されるものではないが、マグネチックスターラー、スリーワンモーター、ホモジナイザー、メディアミル、コロイドミル、ホモミキサー、プラネタリーミキサー、インラインミキサー、パイプラインミキサー等がある。
【００３５】
樹脂組成物を水に溶解させる際の水温は、特に制限されるものではなく、使用目的に応じて任意に変えることが出来る。
【００３６】
樹脂組成物を溶解させる水には、本発明の効果を損なわない範囲で各種の添加剤を加えることが出来る。添加剤としては例えば、保湿剤、防腐剤、防黴剤、酸化防止剤、光安定剤およびｐＨ調整剤等がある。
【００３７】
得られた樹脂エマルジョンには、必要に応じて、消泡剤や防腐剤、防黴剤、防錆剤、浸透性調整剤、保湿剤、粘度粘性調整剤、ｐＨ調整剤、難燃剤、分散剤、無機フィラー、珪砂等の骨材、顔料等、各種の添加剤や他の乳化物を添加することが出来る。さらに、水溶性高分子、従来既知の陰イオン型、陽イオン型または非イオン型界面活性剤を添加してもよい。
【００３８】
樹脂エマルジョンは、合成樹脂や合成ゴムの乳化物やその他の乳化物、添加剤などと混合することによって、粘着剤や接着剤、塗料、インキ、コーティング剤とすることができる。合成樹脂や合成ゴムとしては、特に限定するものではないが、例えば、ポリエチレン、ポリプロピレン等のポリオレフィン系樹脂、アクリル樹脂、ウレタン樹脂、ビスフェノール型エポキシ樹脂、フェノールノボラック型エポキシ樹脂、脂環型エポキシ樹脂、複素環型エポキシ樹脂、グリシジルエステル型エポキシ樹脂、グリシジルアミン型エポキシ樹脂、ハロゲン化エポキシ樹脂などのエポキシ樹脂、ポリベンズイミダゾール、ポリベンズオキサゾール、ポリベンズチアゾール、ポリオキサジアゾール、ポリピラゾール、ポリキノキサリン、ポリキナゾリンジオン、ポリベンズオキサジノン、ポリインドロン、ポリキナゾロン、ポリインドキシル、シリコン樹脂、シリコン−エポキシ樹脂、フェノール樹脂、メラミン樹脂、ユリア樹脂、不飽和ポリエステル、ポリアミノビスマレイミド、ジアリルフタレート樹脂、フッ素樹脂、ポリイミド、ポリアミドイミド、ポリエーテルイミド、ナイロン系樹脂、アモルファスナイロン等のポリアミド、ポリブチレンテレフタレートおよびポリエチレンテレフタレート等のポリエステル、ポリフェニレンスルフィド、変性ポリフェニレンエーテル、ポリアリレート、全芳香族ポリエステル、ポリスルホン、液晶ポリマー、ポリエーテルエーテルケトン、ポリエーテルスルホン、ポリカーボネート、マレイミド変性樹脂、ＡＢＳ樹脂、ＡＡＳ（アクリロニトリル・アクリルゴム・スチレン）樹脂、ＡＥＳ（アクリロニトリル−エチレン・プロピレン・ジエンゴム−スチレン）樹脂等の樹脂類、ブチルゴム、アクリルゴム、エチレンプロピレンゴム、シリコーンゴム、ポリエステルエラストマー、ポリブタジエン、クロロプレン、スチレン-ブタジエンゴム、アクリロニトリル-ブタジエンゴム、天然ゴム、ポリイソプレン等のエラストマー類、エラストマーを主成分としたアクリル酸やスチレン、アクリロニトリルなどの単量体を重合させた樹脂などがある。
【００３９】
粘着剤や接着剤、塗料、インキ、コーティング剤には、その他必要に応じて各種添加剤が含有される。このような添加剤としては特に限定されないが、例えば、消泡剤や防腐剤、防黴剤、防錆剤、浸透性調整剤、粘度粘性調整剤、老化防止剤、増粘剤、難燃剤、分散剤、無機フィラー、珪砂等の骨材、顔料等がある。さらに必要に応じて水溶性高分子、従来既知の陰イオン型、陽イオン型または非イオン型界面活性剤を使用しても良い。
【００４０】
粘着剤及び接着剤は、紙、木材、布、皮、ジャージ、革、ゴム、プラスチック、フォーム、陶器、ガラス、モルタル、セメント材料、セラミック、金属などの同種、あるいは異種の接合接着用として好適である。接着時の施工方法に関しては、刷毛塗り、コテ塗り、スプレー塗布、ロールコーター塗布などが可能である。
【００４１】
塗料およびインキ、コーティング剤は、紙、木材、布、革、ゴム、プラスチック、フォーム、陶器、ガラス、モルタル、セメント材料、セラミック、金属などの表面被覆剤として利用することができる。また、これら紙などの基材表面への塗工方法としては、刷毛塗り、コテ塗り、浸漬、スプレー塗布、ロールコーター塗布などが可能である。
【００４２】
得られた粘着剤を支持体に塗工し乾燥させることで粘着テープ、粘着シートおよび粘着フィルムなどを得ることができる。
【００４３】
支持体は、例えばポリプロピレン系樹脂、ポリエチレン系樹脂、ポリスチレン系樹脂、塩化ビニル系樹脂等のプラスチック製のシートおよび発泡体、和紙、クラフト紙、コート紙、上質紙、合成紙、布、不織布等の多孔質物質や、それらの複合体や多層積層体等が挙げられる。
【００４４】
支持体の表面には、下塗剤を塗工しておくこと、コロナ処理をしておくこともできる。また、粘着剤組成物の粘着力調整のために、粘着剤塗布背面に剥離剤を塗工することもできる。
【００４５】
粘着テープ、粘着シートおよび粘着フィルムは、支持体に粘着剤を塗布して乾燥させ、所定の寸法に切断することにより完成する。支持体に粘着剤を塗工する方式としては、例えばダイレクトグラビア方式、リバースダイレクトグラビア方式、オフセットグラビア方式、ナイフコーター、ロールコーター、コンマコーター、リップコーター、ダイコーターなどが挙げられる。また、下塗剤及び剥離剤の塗工も同様の方式にて行える。
【００４６】
粘着剤層の厚みは、特に限定するものではないが、例えば１〜１００μｍ、好ましくは１０〜５０μｍの範囲にすると、必要な粘着力が発現されるとともに、塗工性能や乾燥性が良好になるため好ましい。
【００４７】
以下、実施例および比較例により本発明を具体的に説明するが、これらの実施例は本発明を限定するものではない。なお、以下の説明において部および％は、特に断りのない限り質量規準である。
【実施例】
【００４８】
［実施例１］
ビニル重合体としての石油樹脂（ガラス転移温度４２℃、重量平均分子量１４００、商品名エスコレッツ２１０１；エクソンモービル社製）１００部と界面活性剤としてのドデシルベンゼンスルホン酸ナトリウム（商品名ネオペレックスＧ６５；花王社製）成分５．０部、水溶性高分子としてのポリビニルアルコール（デンカポバールＢ−１７；電気化学工業社製）１．０部および蒸留水５．０部を、シリンダ温度９０℃設定のベント付き二軸溶融押出機（ＴＥＸ−３０α；日本製鋼所製）１００ｒｐｍにて混練を行った後、ダイスから９４℃にて吐出された混練物を、樹脂温度が３０℃以下になるまで冷却してストランドを得た。ストランドの含水率をカールフィッシャー水分計（ＭＫＣ−２１０；京都電子）にて測定し、樹脂組成物における水の実配合量とした。得られたストランドをストランドカット方式にてペレット状に切断し、樹脂組成物を得た。
こうして得られた樹脂組成物は固形状のものであり、通常の紙袋やポリオレフィン製袋などで梱包、貯蔵及び搬送ができた。
[ガラス転移温度]
ＪＩＳ  Ｋ７１２１  ９．３に準じて測定し、補外ガラス転移開始温度を算出した。
[重量平均分子量]
下記記載のサイズ排除クロマトグラフィー測定条件にて重量平均分子量を測定した。
装置名：ＳＹＳＴＥＭ−２１Ｓｈｏｄｅｘ（昭和電工社製）
カラム：ＰＬ ｇｅｌ ＭＩＸＥＤ−Ｂを３本直列
温度：４０℃
検出：示差屈折率
溶媒：テトラハイドロフラン
濃度：２質量％
検量線：標準ポリスチレン（ＰＳ）（ＰＬ社製）を用いて作製し、重量平均分子量はＰＳ換算値で表した。
[乳化性]
樹脂組成物ペレット１００部を２５℃の蒸留水１００部に投入して１時間静置することで白色の樹脂エマルジョンが得られる。この樹脂エマルジョンの不揮発分を、ＪＩＳ  Ｋ６８２８−１に準拠して算出した。測定は、次の手順によって行った。樹脂組成物ペレットの不溶分を含まない樹脂エマルジョン１．０ｇを平底皿にはかり取り、１０５℃のオーブン（ＡＣＲギヤー・オーブン；東洋精機製作所製）にて１時間乾燥させ、乾燥後の残留分をはかり、一般式（数１）にて算出した。評価は、不揮発分が４５％以上のものを優、不揮発分１５％以上４５％未満のものを良、不揮発分１５％未満のものを不可とした。
【数１】
0005059667.tif 000002
（式中、Ｎは不揮発分（％）、ｍ０は平底皿の質量（ｇ）、ｍ１は平底皿と試料との合計質量（ｇ）、ｍ２は平底皿と蒸発残留分との合計の質量（ｇ）を表す。）
［平均粒子径］
レーザ回折/散乱式粒度分布測定装置 ＬＡ-９２０（ 株式会社堀場製作所社製）を用いレーザ回折法で樹脂エマルジョン中の樹脂粒子のメジアン径測定を実施した。評価は、平均粒子径と樹脂エマルジョンの安定性の関係を考慮し、０．５μｍ以下のものを優、０．５〜１．０μｍのものを良、１．０μｍを超えるものを不可とした。
[樹脂組成物の高温貯蔵安定性]
ペレット状の樹脂組成物をガラス瓶に入れて密栓し、２３℃および４０℃のオーブン中で２ヶ月貯蔵したサンプルについて貯蔵安定性試験を実施した。試験は、２ヶ月貯蔵したサンプルを上記乳化性の試験と同様の手順で不揮発分を算出した。評価は、不揮発分が４０％以上のものを優、不揮発分１５％以上４０％未満のものを良、不揮発分１５％未満のものを不可とした。
【００４９】
[実施例２]
実施例１の水溶性高分子の添加量を５．０部に変更した以外は実施例１と同様に試験を実施し、実施例２とした。
【００５０】
[実施例３]
実施例１の水溶性高分子の添加量を０．１部に変更した以外は実施例１と同様に試験を実施し、実施例３とした。
【００５１】
[実施例４]
実施例１の水溶性高分子の添加量を１０．０部に変更した以外は実施例１と同様に試験を実施し、実施例４とした。
【００５２】
[実施例５]
実施例１の水溶性高分子をヒドロキシエチルセルロース（商品名ＨＥＣダイセルＳＰ４００；ダイセル化学工業社製）に変更した以外は実施例１と同様に試験を実施し、実施例５とした。
【００５３】
[実施例６]
実施例１の水溶性高分子をカルボキシメチルセルロースナトリウム（商品名セロゲンＷＳ−Ｃ；第一工業製薬社製）に変更した以外は実施例１と同様に試験を実施し、実施例６とした。
【００５４】
[実施例７]
実施例１の水溶性高分子をポリビニルピロリドン（商品名ピッツコールＫ−９０；第一工業製薬社製）に変更した以外は実施例１と同様に試験を実施し、実施例７とした。
【００５５】
[実施例８]
実施例１の水溶性高分子をキサンタンガム（商品名ケルザン；三晶社製）に変更した以外は実施例１と同様に試験を実施し、実施例８とした。
【００５６】
[比較例１]
実施例１の水溶性高分子添加量を０部に変更した以外は実施例１と同様に試験を実施し、比較例１とした。
【００５７】
[比較例２]
実施例１の水溶性高分子添加量を０.０５部に変更した以外は実施例１と同様に試験を実施し、比較例２とした。
【００５８】
[比較例３]
実施例１の水溶性高分子添加量を１５．０部に変更した以外は実施例１と同様に試験を実施し、比較例３とした。
【００５９】
[比較例４]
実施例１の水溶性高分子をヒドロキシエチルセルロース０．０５部に変更した以外は実施例１と同様に試験を実施し、比較例４とした。
【００６０】
[比較例５]
実施例１の水溶性高分子をカルボキシメチルセルロースナトリウム０．０５部に変更した以外は実施例１と同様に試験を実施し、比較例５とした。
【００６１】
表１〜表３から判る通り、本発明の樹脂組成物は、貯蔵安定性が良好で、特殊な設備を要さずとも樹脂エマルジョンとすることができる。
【００６２】
【表１】
0005059667.tif 000003
【００６３】
【表２】
0005059667.tif 000004
【００６４】
表１〜表２中、水溶性高分子の詳細は表３に記載した。
【００６５】
【表３】
0005059667.tif 000005